ЭЛЕКТРОД ДЛЯ ЛИТИЕВОЙ ВТОРИЧНОЙ БАТАРЕИ, ЛИТИЕВАЯ ВТОРИЧНАЯ БАТАРЕЯ И СПОСОБ ЕГО ИЗГОТОВЛЕНИЯ

1. Электрод для литиевой вторичной батареи, содержащий листовидный токосъемник и слой активного материала, нанесенный на упомянутый токосъемник, при этом упомянутый слой активного материала включает в себя множество столбчатых частиц, имеющих по меньшей мере один изгиб, и
упомянутые столбчатые частицы способны к поглощению и выделению лития.
1
2. Электрод для литиевой вторичной батареи по п.1, в котором угол θ, образованный направлением роста упомянутых столбчатых частиц от основания до первого изгиба упомянутых столбчатых частиц и направлением нормали к упомянутому токосъемнику, составляет 10° или более и менее 90°.
n+1
n+1
3. Электрод для литиевой вторичной батареи по п.1, в котором, когда θ представляет собой угол, образованный направлением роста упомянутых столбчатых частиц от n-го изгиба, отсчитанного от основания упомянутых столбчатых частиц, до (n+1)-го изгиба и направлением нормали к упомянутому токосъемнику, а n является целым числом 1 или более, упомянутый θ составляет 0° или более и менее 90°.
4. Электрод для литиевой вторичной батареи по п.1, в котором каждая из упомянутых столбчатых частиц имеет два или более изгибов.
5. Электрод для литиевой вторичной батареи по п.4, в котором каждая из упомянутых столбчатых частиц имеет зигзагообразную форму.
6. Электрод для литиевой вторичной батареи по п.4, в котором каждая из упомянутых столбчатых частиц имеет спиральную форму.
7. Электрод для литиевой вторичной батареи по п.1, в котором пористость Р упомянутого слоя активного материала составляет 10%≤Р≤70%.
8. Электрод для литиевой вторичной батареи по п.1, в котором упомянутые столбчатые частицы включают в себя элемент М, способный к образованию твердого раствора с литием, и элемент М представляет собой по меньшей мере один, выбранный из группы, состоящей из углерода, кремния, германия, олова, индия, цинка и висмута.
9. Электрод для литиевой вторичной батареи по п.8, в котором упомянутые столбчатые частицы включают в себя по меньшей мере одно, выбранное из группы, состоящей из простого вещества кремния и оксида кремния.
10. Электрод для литиевой вторичной батареи по п.1, в котором упомянутые столбчатые частицы включают в себя оксид, твердый раствор или композиционный материал из них, включающий в себя элемент-переходный металл, и упомянутый переходный металл представляет собой по меньшей мере один, выбранный из группы, состоящей из Со, Ni и Мn.
2
2
2
4
x1
y1
z1
2
x2
y2
z2
2
y3
z3
2
11. Электрод для литиевой вторичной батареи по п.10, в котором оксид, твердый раствор или композиционный материал из них, включающий в себя упомянутый элемент-переходный металл, включает в себя LiCoO, LiNiO, LiMnO, LiCONiMnO (где 0<х1, y1, z1<1 и x1+y1+z1=1), LiCONiAlO (где 0<x2, y2, z2<1 и x2+y2+z2=1) и LiNiMnO (где 0<y3, z3<1 и y3+z3=1).
12. Литиевая вторичная батарея, содержащая электрод для литиевой вторичной батареи по п.1, противоэлектрод и расположенный между ними электролит, обладающий ионной проводимостью.
13. Способ изготовления электрода для литиевой вторичной батареи, включающий в себя:
первый этап обеспечения падения частиц активного материала на листовидный токосъемник под первым углом падения +10° или более и менее 90° для осаждения активного материала и
второй этап обеспечения падения частиц активного материала на этот токосъемник под вторым углом падения более -90 и -10° или менее для осаждения активного материала.
14. Способ изготовления электрода для литиевой вторичной батареи по п.13, в котором упомянутый первый этап включает в себя этап обеспечения падения частиц активного материала, образовавшихся из первого снабжающего материалом источника в первом положении, соответствующем упомянутому первому углу падения, на поверхность токосъемника, а упомянутый второй этап включает в себя этап обеспечения падения частиц активного материала, образовавшихся из второго снабжающего материалом источника или упомянутого первого снабжающего материалом источника во втором положении, соответствующем упомянутому второму углу падения, на поверхность токосъемника.
15. Способ изготовления электрода для литиевой вторичной батареи по п.14, в котором упомянутое первое положение и упомянутое второе положение симметричны друг другу относительно плоскости, перпендикулярной поверхности упомянутого токосъемника.
16. Способ изготовления электрода для литиевой вторичной батареи по п.14, в котором упомянутый первый и/или второй снабжающий материалом источник включает в себя элемент кремний.
17. Способ изготовления электрода для литиевой вторичной батареи по п.14, в котором упомянутый первый снабжающий материалом источник перемещают поочередно между упомянутым первым положением и упомянутым вторым положением для того, чтобы упомянутый первый снабжающий материалом источник испарялся поочередно в упомянутом первом положении и упомянутом втором положении.
18. Способ изготовления электрода для литиевой вторичной батареи по п.14, в котором упомянутый первый снабжающий материалом источник располагают в упомянутом первом положении, а упомянутый второй снабжающий материалом источник располагают в упомянутом втором положении и упомянутые первый и второй снабжающие материалом источники испаряют поочередно.
19. Способ изготовления электрода для литиевой вторичной батареи по п.14, в котором упомянутый первый снабжающий материалом источник располагают в области, включающей в себя и упомянутое первое положение, и упомянутое второе положение, и упомянутый первый снабжающий материалом источник испаряют поочередно в упомянутом первом положении и упомянутом втором положении.
20. Способ изготовления электрода для литиевой вторичной батареи по п.13, в котором упомянутый первый угол падения составляет от +10 до +63°, а упомянутый второй угол падения составляет от -10 до -63°.
21. Способ изготовления электрода для литиевой вторичной батареи по п.13, дополнительно включающий в себя третий этап обеспечения падения частиц активного материала на листовидный токосъемник под первым углом падения +10° или более и менее 90° для осаждения активного материала.
22. Способ изготовления электрода для литиевой вторичной батареи по п.13, в котором упомянутый первый этап и упомянутый второй этап поочередно проводят дважды или более соответственно.
23. Способ изготовления электрода для литиевой вторичной батареи по п.13, в котором упомянутые частицы активного материала включают в себя элемент кремний.